トリアゾール不含組成物であって、該組成物が水の他に次の成分、aC2~C3-アルキレングリコール、C2~C3-ポリアルキレングリコール又はグリセリンの少なくとも一種9.2~49.5重量、b少なくとも一種の腐食防止剤0.1~4重量、を、c前記組成物が、試験法OECD301Aに準拠して生物学的に良好に分解可能すぐに分解可能である、d前記組成物が、試験法OECD311に準拠した少なくとも75の嫌気性生分解性を有する、e前記腐食防止剤又は使用される腐食防止剤の全部が、OECD301A水溶性の腐食防止剤に関して又はOECD301B水難溶性の腐食防止剤に関してに準拠して生物学的に良好に分解可能すぐに分解可能である、という条件で含む、地表に近い地熱発電プラントにおける熱媒流体としての、該組成物の使用。前記腐食防止剤が、シリケート類、硝酸塩類、安息香酸ナトリウム又はモノカルボン酸の塩、ジカルボン酸の塩及びトリカルボン酸の塩から選択される、請求項1に記載の使用。2~7重量の前記腐食防止剤の含有量によって特徴付けられる、請求項1及び/又は2に記載の使用。前記腐食防止剤が、次式で表される化合物のアルカリ金属塩、アルカリ土類金属塩又はアミン塩である、請求項1~3のいずれか一つに記載の使用。式中、R1は、一つ又は二つのC1-C4アルキル基で置換されることができる、分岐状のC6-C13-アルキル、又はC5-シクロアルキルもしくはC6-シクロアルキル、又は6~13個のC原子を有するポリシクロアルキルであり、R2は、水素又はC1-C6-アルキルであり、及びR3は、直鎖状又は分岐鎖状のC1-C11-アルキレンである。pH値が7.0~11.4である、請求項1~4のいずれか一つに記載の使用。地表に近い地熱発電プラントのための、トリアゾール不含の熱媒流体であって、水及び次の成分、aC2~C3-アルキレングリコール、C2~C3-ポリアルキレングリコール又はグリセリンの少なくとも一種9.2~49.5重量、b少なくとも一種の腐食防止剤0.1~4重量、を、c前記熱媒流体が、試験法OECD301Aに準拠して生物学的に良好に分解可能すぐに分解可能である、d前記熱媒流体が、試験法OECD311に準拠した少なくとも75の嫌気性生分解性を有する、e前記腐食防止剤又は使用される腐食防止剤の全部が、OECD301A水溶性の腐食防止剤に関して又はOECD301B水難溶性の腐食防止剤に関してに準拠して生物学的に良好に分解可能すぐに分解可能である、という条件で含む、上記の熱媒流体。aC2~C3-アルキレングリコール、C2~C3-ポリアルキレングリコール又はグリセリンから選択される少なくとも一種の凍結防止剤を20~40重量、b少なくとも一種の腐食防止剤0.2~3.2重量、c水を66.8~78.8重量、を含む、請求項6に記載の熱媒流体。熱媒流体を製造するための、トリアゾール不含の熱媒濃厚物であって、次の成分、aC2~C3-アルキレングリコール、C2~C3-ポリアルキレングリコール又はグリセリンの少なくとも一種92.4~98.9重量、b少なくとも一種の腐食防止剤1.1~7.6重量、を、c前記熱媒濃厚物が、試験法OECD301Aに準拠して生物学的に良好に分解可能すぐに分解可能である、d前記熱媒濃厚物が、試験法OECD311に準拠した少なくとも75の嫌気性生分解性を有する、e前記腐食防止剤又は使用される腐食防止剤の全部が、OECD301A水溶性の腐食防止剤に関して又はOECD301B水難溶性の腐食防止剤に関してに準拠して生物学的に良好に分解可能すぐに分解可能である、という条件で含む、上記の熱媒濃厚物。本発明の課題は、容易に生分解でき、そしてそれ故、地表に近い地熱発電プラントでの使用に適しており、そして十分な腐食防止を保証する熱媒流体を見出すことであった。そのために、本発明の対象はトリアゾール不含の組成物であって、該組成物が水の他に次の成分、aC2~C3-アルキレングリコール、C2~C3-ポリアルキレングリコール又はグリセリンの少なくとも一種9.2~49.5重量、b少なくとも一種の腐食防止剤0.1~4重量、を、c上記の組成物が、試験法OECD301Aに準拠して生物学的に良好に分解可能すぐに分解可能である、d上記の組成物が、試験法OECD311に準拠した少なくとも75の嫌気性生分解性を有する、e上記の腐食防止剤又は使用される腐食防止剤の全部が、OECD301A水溶性の腐食防止剤に関して又はOECD301B水難溶性の腐食防止剤に関してに準拠して、生物学的に良好に分解可能すぐに分解可能である、という条件で含む、地表に近い地熱発電プラントにおける熱媒流体としての該組成物の使用である。本発明の更なる対象は、地表に近い地熱発電プラントのための、トリアゾール不含の熱媒流体であって、該流体は水及び次の成分、aC2~C3-アルキレングリコール、C2~C3-ポリアルキレングリコール又はグリセリンの少なくとも一種9.2~49.5重量、b少なくとも一種の腐食防止剤0.1~4重量、を、c上記の熱媒流体が、試験法OECD301Aに準拠して生物学的に良好に分解可能すぐに分解可能である、d上記の熱媒流体が、試験法OECD311に準拠した少なくとも75の嫌気性生分解性を有する、e上記の腐食防止剤又は使用される腐食防止剤の全部が、OECD301A水溶性の腐食防止剤に関して又はOECD301B水難溶性の腐食防止剤に関してに準拠して生物学的に良好に分解可能すぐに分解可能である、という条件で含む。本発明の更なる対象は、熱媒流体を製造するためのトリアゾール不含の熱媒濃厚物であって、該濃厚物は次の成分、aC2~C3-アルキレングリコール、C2~C3-ポリアルキレングリコール又はグリセリンの少なくとも一種92.4~98.9重量、b少なくとも一種の腐食防止剤1.1~7.6重量、を、c上記の熱媒濃厚物が、試験法OECD301Aに準拠して、生物学的に良好に分解可能すぐに分解可能である、d上記の熱媒濃厚物が、試験法OECD311に準拠した少なくとも75の嫌気性生分解性を有する、e上記の腐食防止剤又は使用される腐食防止剤の全部が、OECD301A水溶性の腐食防止剤に関して又はOECD301B水難溶性の腐食防止剤に関してに準拠して生物学的に良好に分解可能すぐに分解可能である、という条件で含む。本発明の更なる対象は、地表に近い地熱発電プラントを運転する方法であって、その際、本発明の熱媒流体によって熱エネルギーの伝達が実現される、該方法である。好ましくは、構成成分a及びbのいずれもがそれ自体が生物学的に良好に分解可能である。トリアゾール不含とは、トリアゾールが検出できる量で存在していないことを意味する。本発明による使用及び本発明による熱媒流体において、好ましい実施形態における水の割合は、合計を100重量にする量である。本発明の熱媒濃厚物が成分a及び成分b以外に他の成分を含む場合、>0.02重量の濃度で含まれる個々の成分は全て、生分解可能であるという条件を満たす。本発明の組成物及びその構成成分の生分解性は、テスティングオブケミカルズTestingofChemicals301及び311のOECDガイドラインに従って確認される。本発明の熱媒濃厚物及び本発明の熱媒流体は、試験法OECD301A1992年7月17日版に従って、生物学的に良好に分解可能すぐに分解可能readydegradableである。この試験法OECD301Aは、本発明の熱媒濃厚物及び本発明の熱媒流体に適用できる。というのも、いずれも水溶性だからである。良好な生分解性は、OECD301Aの第10項に定義されている。本発明の熱媒濃厚物及び本発明の熱媒流体は、試験法OECD3112006年3月23日版に従って、少なくとも75、好ましくは少なくとも80の、嫌気性生分解性を示す。腐食防止剤、あるいは、一つより多くの腐食防止剤が使用される場合には使用される腐食防止剤の全部が、それぞれ使用できる試験法OECD301A水溶性の腐食防止剤について又は試験法OECD301B水難溶性の腐食防止剤についていずれも1992年7月17日版に従って、生物学的に良好に分解可能すぐに分解可能readydegradableである。この良好な生分解性はOECD301の第10項で定義されている。好ましい一実施形態において、本発明の熱媒濃厚物又は本発明の熱媒流体は、7.0~11.4のpH値を調整するべく水酸化ナトリウム溶液又は水酸化カリウム溶液を含むか、又はその値を本発明の使用時に調整する。これは、例えば、場合によっては存在する有機酸を中和し、そしていわゆるリザーブアルカリ度Reservealkalitaet、すなわち、酸化性のグリコール分解生成物に起因するpH値の低下を防ぐ緩衝能として利用される。熱媒濃厚物における構成成分aの割合は、好ましくは92~97重量、特に、93~95重量である。熱媒濃厚物における構成成分bの割合は、好ましくは2~7重量、特に5~7重量である。本発明の特に好ましい実施形態の一つは、aC2~C3-アルキレングリコール、C2~C3-ポリアルキレングリコール及びグリセリンから選択される少なくとも一種の凍結防止剤20~40重量、b少なくとも一種の腐食防止剤0.2~3.2重量、及びc水66.8~78.8重量を含む熱媒流体、及び地表に近い地熱発電プラントにおけるその使用である。好ましい腐食防止剤は、次の式で表される化合物のアルカリ金属塩、アルカリ土類金属塩又はアミン塩である。式中、R1は、一つ又は二つのC1-C4アルキル基で置換されることができる、分岐状のC6-C13-アルキル、又はC5-シクロアルキルもしくはC6-シクロアルキル、又は6~13個のC原子を有するポリシクロアルキルであり、R2は、水素又はC1-C6-アルキルであり、及びR3は、直鎖状又は分岐鎖状のC1-C11-アルキレンである。規格ASTMD1384に従って、記載されている添加剤の水性混合物の腐食損失を試験した。地表に近い地熱発電プラントにおける熱媒の使用温度が、通常は-20°C~20°Cであることから、このASTMD1384試験を修正して、50°Cの試験温度を使用したASTMD1384によれば88°Cが使用される。。そのほかの点では、試験条件に変更はなかった。その際、六種の異なる金属を対応する熱媒中へ浸し、そして二週間50°Cで、腐食性のイオン例えば塩化物類及び酸素の存在下で貯蔵した。それら金属の質量損失に基づいて、腐食防止性を評価することができる。次の腐食防止剤が使用された。防止剤X:防止剤A:イソノナン酸防止剤B:2-エチルヘキサン酸防止剤C:セバシン酸防止剤D:トリエタノールアミン腐食性について次のような結果が得られた。